폴리에스테르 부직포 상 에 디 메틸 포름 아미드 와 폴리술폰 18 중량 % 용액 을 두께 가 약 125 ± 10 ㎛ 로 캐스팅 하 고 , 즉시 이것 을 25 ℃ 증류수 에 침지 하 여 상변 이 시킨 후 , 부직포 보강 폴리술폰 미세 다공성 기질 을 충분히 수세 하 여 기질 중 의 용매 와 물 을 치환 한 후 , 상온 하 의 순수 에 보관 하 였 다 . 그런 후 농도 가 2 . 5 중량 % 인 메타 페닐 렌 디아민 및 메타 페닐 렌 디아민 및 하 기 표 1 과 같 은 중 량부 를 가지 는 하 기 화학식 2 로 표현 되 는 화합물 을 포함 하 는 제 1 용액 에 60 초간 침지 한 후 압착 방법 으로 표면 의 물 층 을 제거 하 였 다 . 이후 0 . 07 중량 % 의 트리 메조 일 클로라이드 가 포함 된 제 2 용액 에 60 초간 침적 하 여 계면 중합 시키 고 60 ℃ 에서 1 분 30 초간 건조 시켜 폴리아미드 층 을 형성 시킨 후 , 미 반응 잔여물 들 을 제거 하 기 위해 0 . 2 중량 % 소듐 카보 네이트 용액 에 2 시간 동안 침지 하 여 역삼투 분리 막 을 제조 하 였 다 .